(57)【特許請求の範囲】
【請求項１】
ポリウレタン樹脂からなる印字層、シート状基材およびジアルキルホスフィン酸の金属塩からなるリン系防炎剤を含むポリウレタン樹脂層を含む防炎性印字用シートであって、
シート状基材の片面にポリウレタン樹脂からなる印字層を有し、シート状基材の前記印字層とは反対の面にジアルキルホスフィン酸の金属塩からなるリン系防炎剤を含むポリウレタン樹脂層を有するか、または
シート状基材の片面にジアルキルホスフィン酸の金属塩からなるリン系防炎剤を含むポリウレタン樹脂層が積層されており、前記リン系防炎剤を含むポリウレタン樹脂層の上にポリウレタン樹脂からなる印字層を有するか、または
シート状基材の両面にジアルキルホスフィン酸の金属塩からなるリン系防炎剤を含むポリウレタン樹脂層が積層されており、その片面または両面の前記リン系防炎剤を含むポリウレタン樹脂層の上にポリウレタン樹脂からなる印字層を有する
ことを特徴とする防炎性印字用シート。
【請求項２】
前記ポリウレタン樹脂からなる印字層を形成するポリウレタン樹脂が、湿式凝固することによって得られる多孔質樹脂である、請求項１記載の防炎性印字用シート。
【請求項３】
前記ポリウレタン樹脂からなる印字層を形成するポリウレタン樹脂が、離型紙上に形成されたポリウレタン樹脂皮膜を接着剤を介して積層して得られた無孔質樹脂である、請求項１記載の防炎性印字用シート。
【請求項４】
シート状基材の前記印字層とは反対の面にジアルキルホスフィン酸の金属塩からなるリン系防炎剤を含むポリウレタン樹脂層を有する、請求項１〜３いずれかに記載の防炎性印字用シート。
【請求項５】
シート状基材がポリエステル繊維布帛である、請求項１〜４のいずれかに記載の防炎性印字用シート。
【発明の詳細な説明】
【技術分野】
【０００１】
本発明は、防炎性印字用シートに関する。特に、本発明は、熱転写方式やインクジェット方式等の印刷方法で印刷可能であり、耐久性に優れた防炎性のある印字用シートに関する。
【背景技術】
【０００２】
従来、繊維からなる基材上に、ポリウレタン樹脂を湿式凝固して多孔層を形成することは知られている。印字用シートとして用いるために、印字面の平滑性が重要となるが、基材として布帛を用いる場合、その平滑性は布帛の凹凸の影響を強く受けるため、多孔層の厚みが重要となる。しかし、ポリウレタン樹脂は燃焼性が高く、そのため厚みが厚くなるに伴い印字シートの防炎性能は低下することとなる。一方、布帛への防炎性の付与の手段としては、防炎剤の吸尽による付与がよく知られている。しかし、この方法では、上記の理由により、印字シートには十分な防炎性を与えることができない。また、ポリウレタン樹脂溶液に防炎剤を添加して防炎性を付与する方法が知られている。しかし、この方法では、添加された防炎剤により多孔層の形状変化が生じ、十分な平滑性を得ることが困難となる。
【０００３】
また、従来、防炎剤としては、デカブロモジフェニルエーテルやヘキサブロモシクロドデカンなどのハロゲン系防炎剤が使用されていたが、このようなハロゲン系防炎剤を含む印字シートが燃焼すると、わずかであるが人体に有害なダイオキシン類が発生する危険性が指摘されたことから、ノンハロゲン系の防炎剤の使用が望まれている。
ノンハロゲン系防炎剤として、すでに様々なリン含有防炎剤が提案されている。
たとえば、無機のリン含有防炎剤としては、ブーデンハイム社が製造するポリリン酸アンモニウムのメラミン被覆物（商品名テラージュ  Ｃ−３０、Ｃ−６０等）のような無機リン酸化合物、日産化学工業（株）より市販されているポリリン酸メラミン（商品名ＰＭＰ−１００、ＰＭＰ−２００等）、赤燐系の防炎剤などがある。
【０００４】
また、有機のリン含有防炎剤として、たとえば、レゾルシノールビス（ジフェニルホスフェート）、レゾルシノールビス（ジキシレノールホスフェート）、大八化学工業（株）や旭電化工業（株）が製造する縮合リン酸エステル類等のリン酸エステル化合物；三光（株）が製造する環状リン化合物（商品名ＳＡＮＫＯ−ＨＣＡ−ＨＱ等）；大塚化学（株）が製造するホスファゼン誘導体（商品名フェノキシフォスファゼンＲＰ−１００等）などがある。
【０００５】
また、このようなリン含有防炎剤を使用して繊維布帛そのものを防炎処理する方法も提案されている。たとえば特許文献１には、レゾルシノールビス（ジフェニルホスフェート）を界面活性剤の存在下で分散させた分散液を、繊維質量に対して５〜１５質量％用いて、さらに分散染料を併用し、１３０℃まで昇温して、３０分から１時間保持することにより、ポリエステル繊維の染色と同時に繊維中に吸尽させて固着させる方法が開示されている。また、特許文献２では、特定の環状リン化合物の水分散品をポリエステル系繊維の防炎加工に使用する方法が記載されている。
さらに、糸製造段階でリン系化合物をエステル結合して防炎化したポリエステル繊維として、東洋紡（株）のハイム（商標）や帝人ファイバー（株）のスーパーエクスター（商標）などの防炎性ポリエステルも製造されている。
【０００６】
また、リン含有防炎剤を使用して樹脂層を防炎処理する例として、特許文献３には、防炎性の印字用シートとして、繊維布帛を含む基材上に、バインダー樹脂およびポリリン酸アンモニウム系の化合物などを含むインク受容層が積層された防炎性印字用シートが開示されている。
【特許文献１】特開２０００−３２８４４５号公報
【特許文献２】特開２００２−２７５４７３号公報
【特許文献３】特開２００２−３２１４５２号公報
【発明の開示】
【発明が解決しようとする課題】
【０００７】
しかしながら、印字用シートをリン含有防炎剤を用いて防炎化しようとした場合、防炎性能やその耐久性、外観、触感などの品質面で種々の問題があり、ハロゲンを含まずに実用性のある防炎性の印字用シートは得られていないのが現状である。たとえば、ウレタン樹脂層をリン含有防炎剤で防炎化する場合、防炎剤を多量に用いても防炎性が得られ難い場合がある。たとえば上述したポリリン酸メラミンは、ポリリン酸とメラミンを完全に反応させたもので水には溶けないが、リン含有率が１０〜１５質量％と低く、該防炎剤を多量に用いても防炎性能の達成が困難である。
【０００８】
また、仮に防炎性が達成されても、洗たくや屋外暴露時の降雨により防炎剤がブリードアウトしてしまい、その機能を失ってしまう場合がある。さらに、ポリウレタン樹脂皮膜の表面への防炎剤のブリードアウト等によりタック感が出たり、ポリウレタン樹脂皮膜が硬くなって外観や触感及び印字性や印字走行性が損なわれるなどの問題もある。たとえばポリリン酸アンモニウム、ポリリン酸アンモニウムのメラミン被覆物のような無機リン化合物を用いた場合、これらの無機リン化合物は、リン含有率が２０質量％以上と高く、防炎性は達成しやすいが、水、特に温水に溶けやすいため、ウレタン樹脂層からブリードアウトしやすく、上記のような問題を生じやすい。また、赤燐系の防炎剤は、防炎性の効果は高いが、赤みの着色があって製品の色相に制限がある。加えて、時間の経過とともにホスフィンが生成して臭気が発生する問題もある。
【０００９】
さらに、有機のリン含有防炎剤は、もともと、ポリリン酸アンモニウム等の無機のリン含有防炎剤と比較してリン含有率が低く、防炎性の効果が劣る傾向がある。また、他にも本質的な問題がある。たとえば、リン酸エステル化合物共通の問題点として、エステル結合が経時的に加水分解してしまうので、その性能が失われる問題がある。また、大八化学工業（株）や旭電化工業（株）が製造する縮合リン酸エステル類として液状や固体のものがあるが、これらの液状や低融点の化合物は、時間の経過ともに、ウレタン樹脂層の表面にブリードアウトして該表面にタック感を生じる問題がある。三光（株）が製造する環状リン化合物や、大塚化学（株）が製造するホスファゼン誘導体などは加水分解しない化合物とされているが、これらは融点の低い固体物質であるため、ウレタン樹脂層の風合を硬化させたり、表面にブリードアウトして外観を変化させたり、表面の触感を好ましくないものにする弊害がある。
【００１０】
このように、ノンハロゲン系の防炎剤としてリン含有防炎剤を使用する試みはあるが、上記のような品質面での問題から実用化できていなかった。
本発明は、上記事情に鑑みてなされたものであって、印字用シートにおいて、その印字面の平滑性を損なうことなく、また、ハロゲン系防炎剤を含まなくても充分な防炎性を有し、しかも、洗たく処理（水洗たく、ドライクリーニング等）後、経時的にもその防炎性が維持される優れた耐久性を有し、かつ外観・触感も良好な印字用シートを提供することを目的とする。
【課題を解決するための手段】
【００１１】
本発明者らが鋭意検討した結果、上記課題は下記の構成を有する本発明を完成するに至った。
すなわち、本発明は、下記の構成（１）〜（５）からなる。
（１）ポリウレタン樹脂からなる印字層、シート状基材およびジアルキルホスフィン酸の金属塩からなるリン系防炎剤を含むポリウレタン樹脂層を含む防炎性印字用シートであって、
シート状基材の片面にポリウレタン樹脂からなる印字層を有し、シート状基材の前記印字層とは反対の面にジアルキルホスフィン酸の金属塩からなるリン系防炎剤を含むポリウレタン樹脂層を有するか、または
シート状基材の片面にジアルキルホスフィン酸の金属塩からなるリン系防炎剤を含むポリウレタン樹脂層が積層されており、前記リン系防炎剤を含むポリウレタン樹脂層の上にポリウレタン樹脂からなる印字層を有するか、または
シート状基材の両面にジアルキルホスフィン酸の金属塩からなるリン系防炎剤を含むポリウレタン樹脂層が積層されており、その片面または両面の前記リン系防炎剤を含むポリウレタン樹脂層の上にポリウレタン樹脂からなる印字層を有する
ことを特徴とする防炎性印字用シート。
（２）前記ポリウレタン樹脂からなる印字層を形成するポリウレタン樹脂が、湿式凝固することによって得られる多孔質樹脂である、上記（１）に記載の防炎性印字シート。
【００１２】
（３）前記ポリウレタン樹脂からなる印字層を形成するポリウレタン樹脂が、離型紙上に形成されたポリウレタン樹脂皮膜を接着剤を介して積層して得られた無孔質樹脂である、上記（１）に記載の防炎性印字用シート。
（４）シート状基材の前記印字層とは反対の面にジアルキルホスフィン酸の金属塩からなるリン系防炎剤を含むポリウレタン樹脂層を有する、上記（１）〜（３）のいずれかに記載の防炎性印字用シート。
（５）シート状基材がポリエステル繊維布帛である、上記（１）〜（４）のいずれかに記載の防炎性印字用シート。
【発明の効果】
【００１３】
本発明によれば、優れた表面平滑性を有し、熱転写方式やインクジェット方式などの印刷方式において、繊細かつ鮮明に印刷することができ、かつ、ハロゲン系防炎剤を用いなくとも耐久性に優れた防炎性を有しているので防炎性能の要望される用途においても使用することのできる印字用シートが得られる。
【発明を実施するための最良の形態】
【００１４】
以下に、本発明の好ましい態様について説明するが、本発明はこれらの態様のみに限定されるものではなく、その精神と実施の範囲において、様々な変更がなされ得ることを理解されたい。なお、本発明では防炎と難燃は同義語として用い、主として防炎という用語を使用した。また、本発明では、印字と印刷は同義語としてもちいた。
本発明の防炎性印字用シートは、ポリウレタン樹脂からなる印字層、シート状基材およびジアルキルホスフィン酸の金属塩からなるリン系防炎剤を含むポリウレタン樹脂層を含むものである。
【００１５】
＜シート状基材＞
本発明に有用なシート状基材としては、ポリエステル、ナイロン等の合成繊維、ジアセテート、トリアセテート等の半合成繊維、レーヨン等の再生繊維、綿、絹、毛等の天然繊維からなる布帛であってよく、それらの２種以上の繊維の混繊品、混紡品や交織品であってもよい。また、その形態は、織物、編物、不織布等のいかなる形態であってもよい。また、ポリエステル、ポリプロピレン、ポリエチレン等からなるフィルムであってもよい。
なかでも、加工性、寸法安定性、平滑性および風合いの良好性の点から、ポリエステル繊維布帛、特にポリエステル織物が好ましい。また、シート状基材として、織物、編物、不織布等の布帛を用いる場合には、樹脂溶液の含浸防止および表面平滑性向上のために、このシート状基材にあらかじめ撥水剤による処理やカレンダー処理による目潰しを行ってもよい。さらに、このシート状基材にパディングや浸染などの吸尽法により公知の防炎剤をあらかじめ付与してもよい。
【００１６】
＜ポリウレタン樹脂からなる印字層＞
本発明において、印字層を形成するポリウレタン樹脂は、湿式凝固することによって得られる多孔質樹脂であるとよい。より詳しくは、ポリウレタン樹脂からなる印字層は、ポリウレタン樹脂を含む樹脂溶液をシート状基材またはジアルキルホスフィン酸の金属塩からなるリン系防炎剤を含むポリウレタン樹脂層を有するシート状基材の少なくとも片面にコーティングし、湿式凝固することによって形成された多孔質樹脂の層である。
湿式凝固することによって得られる多孔質樹脂層を得るためのシート状基材等へのポリウレタン樹脂を含む樹脂溶液の付与方法としては、ナイフコーティング、ナイフオーバーロールコーティング、パイプコーテイング、コンマコーテイング、リバースロールコーティング等の各種のコーティング方法を用いることができる。樹脂溶液の塗布量は、特に限定されるものではないが、多孔層の膜厚みが１０〜５００μｍの範囲となるように塗布することが表面平滑性またはコストの面から好ましく、１０μｍ未満では表面平滑性が十分ではないことがあり、５００μｍを超えると防炎性が低下してくることがある。
【００１７】
樹脂溶液の調製に使用される溶剤は、湿式凝固法に使用できる溶剤であれば特に限定されるものではないが、一般にジメチルホルムアミド（ＤＭＦ）が好適に使用される。湿式凝固による方法は、多孔層を形成するために、比較的少ない樹脂固形分であっても繊維基材の凹凸の影響を受けにくく、優れた表面の平滑性を得やすいので有利である。
【００１８】
また、本発明において、印字層を形成するポリウレタン樹脂は、離型紙上に形成されたポリウレタン樹脂皮膜を接着剤を介して積層して得られた無孔質樹脂であってもよい。より詳しくは、ポリウレタン樹脂からなる印字層が、離型紙上にポリウレタン樹脂を含む樹脂溶液を塗布、乾燥し、形成されたポリウレタン樹脂皮膜を接着剤を介して、シート状基材またはジアルキルホスフィン酸の金属塩からなるリン系防炎剤を含むポリウレタン樹脂層を有するシート状基材の少なくとも片面に積層された無孔質樹脂の層であってもよい。
【００１９】
また、離型紙としては、紙の上にポリプロピレンフィルムを積層したものや離型フィルムなど公知のものを用いることができ特に限定されるものではない。
接着剤としては、シート用基材等とポリウレタン樹脂からなる印字層を圧着または熱圧着して接着できるものであれば特に、限定されるものではないが、ウレタン樹脂系の接着剤を用いることがよく、２液型ポリウレタン系接着剤や湿気硬化型ウレタン系接着剤やホットメルト系接着剤など公知の接着剤を用いることができる。
【００２０】
離型紙上に形成されたポリウレタン樹脂皮膜を接着剤を介して積層して得られた無孔質樹脂層は、基材シートの凹凸の影響を受けず、防炎性印字用シートに平滑な印字層を付与することができる。
また、離型紙上に形成されたポリウレタン樹脂皮膜を接着剤を介して積層された無孔質樹脂層を得る方法としては、離型紙上に、ナイフコーティング、ナイフオーバーロールコーティング、パイプコーテイング、コンマコーテイング、リバースロールコーティング等の各種のコーテイング方式を用いポリウレタン樹脂を含む溶液を塗布し、乾燥を行い無孔質のポリウレタン樹脂皮膜を形成する。
【００２１】
次に、上記無孔質のポリウレタン樹脂皮膜の上に、グラビアコータやナイフコータ、コンマコータを用い、接着剤を全面や点状、線状、格子状等に付与した後、接着剤を介し、ポリウレタン樹脂からなる印字層とシート状基材またはジアルキルホスフィン酸の金属塩からなるリン系防炎剤を含むポリウレタン樹脂層を有するシート状基材の少なくとも片面に積層し、ニップロールや熱ニップロールなどを用い、貼り合せる。その後、必要に応じ、４０℃〜８０℃程度にて６時間から１００時間程度エージングし、離型紙を剥離し、ポリウレタン樹脂からなる印字層としての無孔質樹脂層を積層する。
【００２２】
無孔質樹脂層の厚みとしては、特に限定されるものではないが、１０〜１００μｍが好ましい。１０μｍ未満では、印刷性が劣ることがあり、１００μｍを超えると重く、硬いものになり、印字用シートとしての用途が限定される可能性がある。
【００２３】
本発明における印字層を形成するポリウレタン樹脂の組成は、ポリエステル系、ポリエーテル系、ポリカーボネート系等や、それらの混合系等であってよく、また特に限定されるものではないが、発泡性およびコスト面からはポリエステル系およびポリエステル・エーテル系であるのが好ましい。
【００２４】
また、印字層において、より優れた表面平滑性を得るための多孔層を得る場合には、ポリウレタン樹脂は２種以上のポリウレタン樹脂の混合物であり、そのうちの少なくとも１種が１００％モジュラスが３０ＭＰａ以上のポリウレタン樹脂であって、好ましくはその全ポリウレタン樹脂に占める割合が１０〜７０質量％、さらに好ましくは２０〜５０質量％となるように配合されたものであるとよい。
【００２５】
１００％モジュラスが３０ＭＰａ以上の高モジュラスなポリウレタン樹脂は、湿式凝固時の凝固速度が非常に速く、そのため凝固直前のポリウレタン樹脂溶液の表面平滑性が凝固後もそのまま維持され、印刷に適した表面性を与えるのであろうと思われる。この高モジュラスなポリウレタン樹脂の量が１０質量％未満では、十分な表面凝固性が得られないことがあり、優れた表面平滑性が達成できないおそれがある。７０質量％を超える場合は、樹脂全体のモジュラスが高くなりすぎて、成形収縮による表面平滑性の低下が起こることがある。また風合いも硬くなることがある。
【００２６】
このように、凝固直後の表面平滑性は、高モジュラスなポリウレタン樹脂の凝固特性に主に依存するが、系全体のモジュラスは成形収縮しにくい配合にするのがよい。よって、この高モジュラスなポリウレタン樹脂の配合割合は７０質量％以下であるのが好ましく、また、この高モジュラスなポリウレタン樹脂と混合される他のポリウレタン樹脂のうちの少なくとも１種の１００％モジュラスは１０ＭＰａ以下であるのが好ましい。
【００２７】
上記ポリウレタン樹脂を含む樹脂溶液には、必要に応じて架橋剤、顔料等の他の添加剤を加えてもよい。印刷の洗濯耐久性を向上させる等の目的で、微粉末等を加えてもよい。また、このような微粉末としては、特に限定されるものではないが、多孔質微粉末として多孔質シリカ、活性炭、ゼオライトなどが挙げられ、その平均粒子径は３００μｍ以下であるのが好ましい。特に好ましくは多孔質シリカである。また、微粉末として２種以上のものを併用してもよいが、加工安定性や溶液作製時の煩雑性をさけるため、ＤＭＦに対する分散性の良いものを１種のみに限定して用いるのが好ましい。
【００２８】
＜ジアルキルホスフィン酸の金属塩からなるリン系防炎剤を含むウレタン樹脂層＞
防炎性を付与する方法としては、印字面となる印字層の形成に影響を与えずに、十分な量の防炎剤を付与することが重要となる。この課題を達成するためには布帛への吸尽方法による防炎剤の付与では不充分であり、また防炎剤の印字層への添加では、その表面平滑性への影響は避けられない。よって、本発明においては、印字層とは別に、シート状基材の少なくとも片面にジアルキルホスフィン酸の金属塩からなるリン系防炎剤を含むポリウレタン樹脂層を有する。
【００２９】
本発明におけるジアルキルホスフィン酸の金属塩としては、一般的に防炎剤または難燃剤として提案されているものが使用できる。
防炎剤として提案されているジアルキルホスフィン酸の金属塩は、以下の（１）〜（３）等の性状を有するものである。
【００３０】
（１）リン含有率が２０質量％以上である。（２）水や溶剤に難溶性の白色の微細な粉状である。（３）融点や熱分解温度が高い（通常、熱分解温度は３００℃程度である）。
かかるジアルキルホスフィン酸の金属塩は、リン含有率が２０質量％以上と高いことから、優れた防炎性を有している。
【００３１】
また、微細な粉末状であるため、ポリウレタン樹脂層を形成するポリウレタン樹脂組成物に配合した際に凝集等の問題が生じにくく、ポリウレタン樹脂層に容易に内填できる。そして、水や溶剤に難溶性であることから、耐水性および耐溶剤性に優れており、ポリウレタン樹脂層からブリードアウトしにくい。また、融点や熱分解温度が高いことから耐熱性も良好である。そのため、水洗たく、ドライクリーニング等の洗たく処理や、ジャングル試験、熱老化試験等の促進試験に対する耐久性が高く、また、外観・触感を悪化させにくいと考えられる。さらに、ジアルキルホスフィン酸の金属塩は白色であることから、必要に応じ、ジアルキルホスフィン酸の金属塩からなるリン系防炎剤を含むポリウレタン樹脂層を任意の色に着色することが可能となる。
【００３２】
ジアルキルホスフィン酸の金属塩を構成するジアルキルホスフィン酸イオンは、ホスフィン酸イオンの２つの水素原子がそれぞれアルキル基で置換されたイオンである。ジアルキルホスフィン酸イオンにおけるアルキル基としては、直鎖状、分岐状または環状のいずれであってもよく、炭素数が１〜５であることが好ましく、炭素数１〜２がより好ましい。該アルキル基の具体例としては、メチル基、エチル基等が挙げられる。ジアルキルホスフィン酸における２つのアルキル基は、それぞれ、同一でも異なっていてもよい。
【００３３】
ジアルキルホスフィン酸の金属塩を構成する金属としては、マグネシウム、カルシウム、アルミニウム、アンチモン、スズ、ゲルマニウム、チタン、亜鉛、鉄、ジルコニウム、セリウム、ビスマス、ストロンチウム、マンガン、リチウム、ナトリウム、カリウム等が挙げられる。本発明においては、特に、ジアルキルホスフィン酸の金属塩が、アルミニウム、カルシウム、チタン、亜鉛などの多価金属の塩であることが好ましく、特にアルミニウム塩が好ましい。このような多価金属塩は、水や溶剤に対する溶解性が非常に低い難溶性の塩であり、本発明の効果に優れる。
【００３４】
ジアルキルホスフィン酸の金属塩の具体例としては、たとえば特表２００１−５２５３２７号、特表２００１−５２５３２９号、特開２００４−３４６３２５号などに記載されているもの、たとえばジアルキルホスフィン酸（またはそのアルカリ金属塩）と、マグネシウム、カルシウム、アルミニウム、アンチモン、スズ、ゲルマニウム、チタン、鉄、ジルコニウム、セリウム、ビスマス、ストロンチウム、マンガン、リチウム、ナトリウム、カリウム等の金属を含有する金属化合物とを反応させて得られる化合物等が使用できる。これらのうち、金属が、上述したような多価金属であるものが好ましい。
【００３５】
本発明の印字用シートにおけるジアルキルホスフィン酸の金属塩からなるリン系防炎剤を含むポリウレタン樹脂層は、湿式凝固することによって得られる樹脂層であるとよい。より詳しくは、ジアルキルホスフィン酸の金属塩からなるリン系防炎剤を含むポリウレタン樹脂溶液をシート状基材またはポリウレタン樹脂からなる印字層を有するシート状基材の少なくとも片面にコーティングし、湿式凝固することによって形成された樹脂層である。湿式凝固することによって得られる樹脂層は、多孔質樹脂層であっても、無孔質樹脂層であってもよく、特に限定されるものではない。
【００３６】
湿式凝固することによって得られる多孔層を得るためのシート状基材等へのジアルキルホスフィン酸の金属塩からなるリン系防炎剤を含むポリウレタン樹脂溶液の付与方法としては、ナイフコーティング、ナイフオーバーロールコーティング、パイプコーティング、コンマコーティング、リバースロールコーティング等の各種のコーティング方法を用いることができる。特にナイフコーティング方法が好ましく、より好ましくはフローティング方式によるナイフコーティング方法が風合いの観点よりよい。樹脂溶液の塗布量は、特に限定されるものではないが、乾燥質量として１〜１００ｇ／ｍ２の範囲となるように塗布することが好ましく、１ｇ／ｍ２未満では防炎性もしくは耐久性が十分ではないことがあり、１００ｇ／ｍ２を超えると、コスト的に不利であり、また、風合も硬化する。
樹脂溶液の調製に使用される溶剤は、湿式凝固法に使用できる溶剤であれば特に限定されるものではないが、一般にジメチルホルムアミド（ＤＭＦ）が好適に使用される。
【００３７】
また、本発明の印字用シートにおけるジアルキルホスフィン酸の金属塩からなるリン系防炎剤を含むポリウレタン樹脂層は、離型紙上に形成されたジアルキルホスフィン酸の金属塩からなるリン系防炎剤を含むポリウレタン樹脂皮膜を接着剤を介して積層して得られた無孔質層であってもよい。より詳しくは、ジアルキルホスフィン酸の金属塩からなるリン系防炎剤を含むポリウレタン樹脂層は、離型紙上にジアルキルホスフィン酸の金属塩からなるリン系防炎剤を含むポリウレタン樹脂を含む樹脂溶液を塗布、乾燥し、形成されたジアルキルホスフィン酸の金属塩からなるリン系防炎剤を含むポリウレタン樹脂皮膜を接着剤を介して、シート状基材またはポリウレタン樹脂からなる印字層を有するシート状基材の少なくとも片面に積層された無孔質樹脂層であってもよい。
【００３８】
また、離型紙としては、紙の上にポリプロピレンフィルムを積層したものや離型フィルムなど公知のものを用いることができ特に限定されるものではない。
接着剤としては、シート用基材等とジアルキルホスフィン酸の金属塩からなるリン系防炎剤を含むウレタン樹脂層を圧着または熱圧着して接着できるものであれば特に、限定されるものではないが、ウレタン樹脂系の接着剤を用いることがよく、２液型ポリウレタン系接着剤や湿気硬化型ウレタン系接着剤やホットメルト系接着剤など公知の接着剤を用いることができる。
【００３９】
また、離型紙上に形成されたジアルキルホスフィン酸の金属塩からなるリン系防炎剤を含むポリウレタン樹脂皮膜を接着剤を介して積層された無孔質樹脂層を得る方法としては、離型紙上にナイフコーティング、ナイフオーバーロールコーティング、コンマコーティング、リバースロールコーティング等を用いジアルキルホスフィン酸の金属塩からなるリン系防炎剤を含むポリウレタン樹脂溶液を塗布し、乾燥を行い無孔質膜を形成する。次に、この無孔質膜の上に、グラビアコータやナイフコータやコンマコータなどを用い、接着剤を全面や点状、線状、格子状等に付与した後、接着剤を介し、ジアルキルホスフィン酸の金属塩からなるリン系防炎剤を含むポリウレタン樹脂層とシート状基材またはポリウレタン樹脂からなる印字層を有するシート状基材の少なくとも片面に積層し、ニップロールや熱ニップロールなどを用い、貼り合せる。その後、必要に応じ、４０℃〜８０℃程度にて６時間から１００時間程度エージングし、離型紙を剥離し、無孔質樹脂層を積層する。
【００４０】
無孔質樹脂層の厚みとしては、特に限定されるものではないが、１〜１００μｍが好ましい。１μｍ未満では、防炎性が劣ることがあり、１００μｍを超えると重く、硬いものになり、コストも高くなり、印字用シートとしての用途が限定される可能性がある。
【００４１】
また、ジアルキルホスフィン酸の金属塩からなるリン系防炎剤を含むポリウレタン樹脂層は、シート状基材またはポリウレタン樹脂からなる印字層を有するシート状基材の少なくとも片面に、直接、ジアルキルホスフィン酸の金属塩からなるリン系防炎剤を含むポリウレタン樹脂溶液を、ナイフコーティング、ナイフオーバーロールコーティング、パイプコーティング、コンマコーティング、リバースロールコーティング等の各種のコーティング方法を用い、塗布し、乾燥し、ジアルキルホスフィン酸の金属塩からなるリン系防炎剤を含むポリウレタン樹脂層を付与することもできる。
【００４２】
印字層が印字用シートの片面のみの場合、シート状基材のポリウレタン樹脂からなる印字層とは反対面にジアルキルホスフィン酸の金属塩からなるリン系防炎剤を含むポリウレタン樹脂層を有する構成とすることが好ましく、シート状基材のポリウレタン樹脂からなる印字層とは反対面へのコーティング方法によりジアルキルホスフィン酸の金属塩からなるリン系防炎剤を含むポリウレタン樹脂溶液を塗布する方法が、簡便で、防炎剤の十分な付着量を与えやすい点において好ましい。
【００４３】
特に好ましくは、シート状基材の片面にジアルキルホスフィン酸の金属塩からなるリン系防炎剤を含むポリウレタン樹脂溶液をコーティング法により付与し、湿式凝固させ、ジアルキルホスフィン酸の金属塩からなるリン系防炎剤を含む多孔質のポリウレタン樹脂層を形成した後、シート状基材のそのコーティング面とは反対の面に印字層を形成するためのポリウレタン樹脂を含む樹脂溶液をコーティングし、湿式凝固させて、多孔質樹脂の印字層を形成するとよい。さらに、このような防炎剤含有樹脂層の印字用シートへの付与はシート状基材のほつれ防止やカール防止にも寄与する点で有用である。
【００４４】
もちろん、シート状基材の両面にジアルキルホスフィン酸の金属塩からなるリン系防炎剤を含むポリウレタン樹脂溶液を付与し、両面にジアルキルホスフィン酸の金属塩からなるリン系防炎剤を含むポリウレタン樹脂層を形成してもよい。
【００４５】
また、印字面がシートの両面となる場合の好ましい例としては、パディング法により印字面の形成前のシート状基材の両面にジアルキルホスフィン酸の金属塩からなるリン含有ポリエステル樹脂を含む防炎剤含有樹脂を塗布した後に、ポリウレタン樹脂からなる印字層を形成する方法が、印字面両面の差異が発生しにくく、有用である。
【００４６】
ジアルキルホスフィン酸の金属塩の付与量は、防炎性能を満たす場合に限り、特に限定されるものではないが、好ましくはジアルキルホスフィン酸の金属塩の量の印字用シートの質量に占める割合が１〜５０質量％の範囲となるように塗布するのがよい。１質量％より少ないと防炎性能を得ることが困難となることがあり、５０質量％を超えるとコスト面から好ましくない。
【００４７】
ジアルキルホスフィン酸の金属塩からなるリン系防炎剤を含むポリウレタン樹脂層は、ジアルキルホスフィン酸の金属塩およびウレタン樹脂以外の任意成分を含有してもよい。かかる任意成分としては、たとえば、遮光性を付与するための黒色顔料、隠蔽性を付与するためにアルミ顔料、意匠性を付与するための各種色の顔料等が挙げられる。その他の添加剤等を加えてもよいのは言うまでもない。例えば、洗濯耐久性が必要な用途向けには架橋剤の添加が有効である。
また、本発明においては、ポリウレタン樹脂層中に、ジアルキルホスフィン酸の金属塩以外の防炎剤、たとえばジアルキルホスフィン酸の金属塩以外の従来提案されているリン含有防炎剤を含有してもよいが、防炎剤としてジアルキルホスフィン酸金属塩のみを含有することが本発明の効果に優れることから好ましく、他の防炎剤は使用しない方がよい。
【００４８】
本発明の防炎性印字用シートにおいて、ポリウレタン樹脂からなる印字層への印刷方式としては、例えば、熱転写方式、インクジェット方式、手書き方式、スクリーン印刷方式およびグラビア印刷方式等を採ることができ、特に限定されるものでない。印刷インキについても、特に限定されるものではなく、使用目的に応じて油性や水性等、適宜選択して用いることができる。印字や絵柄、バーコードパターン等の文字や図形や記号等からなる任意な印刷が可能であることは勿論である。
【実施例】
【００４９】
以下に、本発明の実施例および比較例を挙げて本発明をさらに説明するが、本発明はこれらの例によって何ら限定されるものでない。なお、例中、「部」は質量部を示す。
以下に評価方法を記す。印刷性：実施例および比較例で得られた印字用シートに熱転写方式により印刷して印字シートを得、印刷状態を目視観察し、優良（外観良好）、良（印字薄いが判読可能）、不良（判読不可）の３段階で評価した。平滑性：王研式透気度平滑度試験機（旭精工株式会社製）を用いて、印刷面の平滑度を測定した。
【００５０】
防炎性の評価：ＦＭＶＳＳ３０２法によって防炎性の評価をおこない。自消性（燃焼速度が０）のものを合格とした。経時変化の評価：７０℃、９０％ＲＨ（相対湿度）の環境下に３０日間放置した後、上記防炎性評価および防炎性印字用シートのタッチを手でさわって確認をおこなった。
【００５１】
実施例１
８３デシテックス／３６フィラメントの糸を使用したポリエステルタフタ（密度：経１００本／２．５４ｃｍ、緯９０本／２．５４ｃｍ）を、通常の方法で精練し、熱セットした。次に、下記の処方１に示す組成の撥水処理液をしぼり率８０％でパディングし、１２０℃にて熱風乾燥した後、さらに１６０℃にて３０秒間の熱処理を行った。
【００５２】
処方１
アサヒガードＧＳ７０（旭ガラス株式会社製フッソ系撥水剤）        ４部
水                                                            ９６部
引き続き、この撥水処理布に対して、鏡面ロールを持つカレンダー加工機を用い、温度１８０℃、圧力２９４ｋＰａ、速度２０ｍ／分の条件でカレンダー加工を行い、シート状基材を得た。
【００５３】
次いで、下記の処方２に示す組成のポリウレタン樹脂溶液をシート状基材のカレンダー処理面と反対側の面にフローティング形式のナイフコーティングにより塗布し、２０℃の水凝固浴槽中に３分間浸漬してポリウレタン樹脂を湿式凝固させ、次に６０℃の温水にて１０分間水洗し、１２０℃にてシリンダー乾燥を行い、リン系防炎剤を含む付着量１０ｇ／ｍ２のポリウレタン樹脂層を付与した。
【００５４】
処方２
ポリエステル系ポリウレタン樹脂（樹脂固形分３０％のＤＭＦ溶液）  １００部
ＤＭＦ                                                            ８０部
ジエチルホスフィン酸アルミニウム微粉末                          １００部
引き続き、下記の処方３に示す組成のポリウレタン樹脂溶液を、シート状基材の上記リン系防炎剤を含むウレタン樹脂層を付与した面と反対の面（カレンダー処理面）にナイフオーバーロールコータで塗布し、２０℃の水凝固浴槽中に３分間浸漬してポリウレタン樹脂を湿式凝固させ、次いで６０℃の温水にて１０分間水洗し、１２０℃にてシリンダー乾燥後、１４０℃にて３分間の熱処理を行い、厚みが４０μｍの印字層（多孔質樹脂層）を付与し、印字用シートを得た。得られた印字用シートの質量に対するジアルキルホスフィン酸の金属塩からなるリン系防炎剤の付与量は１０質量％であった。
得られた印字用シートの性能を表１に記した。
【００５５】
処方３
クリスボンＭＰ８９９                                          ３０部
（大日本インキ化学工業株式会社製ポリエステル系ポリウレタン、１００％モジュラス５７ＭＰａ、樹脂固形分３０％のＤＭＦ溶液）
ポリエステル系ポリウレタン樹脂                                ７０部
（１００％モジュラス３．５ＭＰａ 、樹脂固形分２０％のＤＭＦ溶液）
ＤＭＦ                                                        ４０部
サイリシア＃７４０（富士シリシア化学株式会社製多孔質シリカ）    ５部
白顔料（酸化チタン系）                                          ５部
【００５６】
比較例１
８３デシテックス／３６フィラメントの糸を使用したポリエステルタフタ（密度：経１００本／２．５４ｃｍ、緯９０本／２．５４ｃｍ）を、通常の方法で精練し、熱セットした後、実施例１で用いたと同じ処方１の組成の撥水処理液をしぼり率８０％でパディングし、１２０℃にて熱風乾燥した後、さらに１６０℃にて３０秒間の熱処理を行った。
【００５７】
引き続き、この撥水処理布に対して、鏡面ロールを持つカレンダー加工機を用い、温度１８０℃、圧力２９４ｋＰａ、速度２０ｍ／分の条件でカレンダー加工を行い、シート状基材を得た。
【００５８】
次いで、実施例１で用いたと同じ処方３の組成のポリウレタン樹脂溶液を、上記シート状基材のカレンダー処理面にナイフオーバーロールコータで塗布し、２０℃の水凝固浴槽中に３分間浸漬してポリウレタン樹脂を湿式凝固させ、次いで６０℃の温水にて１０分間水洗し、１２０℃にてシリンダー乾燥後、１４０℃にて３分間の熱処理を行い、厚みが４０μｍの印字層（多孔質樹脂層）を付与し、印字用シートを作製した。得られた印字用シートの性能を表１に記した。
【００５９】
比較例２
８３デシテックス／３６フィラメントの糸を使用したポリエステルタフタ（密度：経１００本／２．５４ｃｍ、緯９０本／２．５４ｃｍ）を、通常の方法で精練し、熱セットした後、下記処方４に示す組成で１３５℃の湯浴中にて６０分かけて防炎剤を吸尽処理し、洗浄後、１２０℃にて熱風乾燥し、シート状基材に防炎剤処理を施した。
【００６０】
処方４
防炎剤（ヘキサブロモシクロドデカン分散タイプ、固形分４５％）    ４部
水                                                            ９６部
次に、実施例１で用いたと同じ処方１の組成の撥水処理液をしぼり率８０％でパディングし、１２０℃にて熱風乾燥した後、さらに１６０℃にて３０秒間の熱処理を行った。
【００６１】
引き続き、この撥水処理布に対して、鏡面ロールを持つカレンダー加工機を用い、温度１８０℃、圧力２９４ＫＰａ、速度２０ｍ／分の条件でカレンダー加工を行い、シート状基材を得た。
【００６２】
次いで、実施例１で用いたと同じ処方３の組成のポリウレタン樹脂溶液を、シート状基材のカレンダー処理面にナイフオーバーロールコータで塗布し、２０℃の水凝固浴槽中に３分間浸漬してポリウレタン樹脂を湿式凝固させ、次に６０℃の温水にて１０分間水洗し、１２０℃にてシリンダー乾燥後、１４０℃にて３分間の熱処理を行い、厚みが４０μｍの印字層（多孔層）を付与し、印字用シートを作成した。得られた印字用シートの性能を表１に記した。
【００６３】
比較例３
比較例１で用いた処方３（実施例１に記載）を下記処方５に変更した以外は全て比較例１と同じ操作を行い、印字用シートを作成した。得られた印字用シートの性能を表１に記した。
【００６４】
処方５
クリスボンＭＰ８９９                                          ３０部
（大日本インキ化学工業株式会社製ポリエステル系ポリウレタン、１００％モジュラス５７ＭＰａ、樹脂固形分３０％のＤＭＦ溶液）
ポリエステル系ポリウレタン樹脂                                ７０部
（１００％モジュラス３．５ＭＰａ 、樹脂固形分３０％のＤＭＦ溶液）
ＤＭＦ                                                        ４０部
サイリシア＃７４０（富士シリシア化学株式会社製多孔質シリカ）    ５部
白顔料（酸化チタン系）                                          ５部
防炎剤                                                      ２００部
（ハロゲン系防炎剤、デカブロモジフェニルエーテル：三酸化アンチモン＝８：１混合物（質量比）、固形分８０％のＤＭＦ溶液）
【００６５】
比較例４
実施例１で用いたジエチルホスフィン酸アルミニウムの変わりにリン酸エステル系防炎剤（アデカスタブＦＰ―５００  旭電化工業株式会社製）を用いた以外は実施例１と同様とし、印字用シートを得た。得られた印字用シートの性能を表１に記した。
【００６６】
実施例２
８３デシテックス／３６フィラメントの糸を使用したポリエステルタフタ（密度：経１００本／２．５４ｃｍ、緯９０本／２．５４ｃｍ）を、通常の方法で精練し、熱セットした。次に、実施例１で用いた処方１に示す組成の撥水処理液をしぼり率８０％でパディングし、１２０℃にて熱風乾燥した後、さらに１６０℃にて３０秒間の熱処理を行った。
【００６７】
引き続き、この撥水処理布に対して、鏡面ロールを持つカレンダー加工機を用い、温度１８０℃、圧力２９４ｋＰａ、速度２０ｍ／分の条件でカレンダー加工を行い、シート状基材を得た。
【００６８】
次いで、実施例１で用いた処方２に示す組成のポリウレタン樹脂溶液をシート状基材のカレンダー処理面と反対側の面にフローティング形式にてナイフコーティングにより塗布し、２０℃の水凝固浴槽中に３分間浸漬してポリウレタン樹脂を湿式凝固させ、次に６０℃の温水にて１０分間水洗し、１２０℃にてシリンダー乾燥を行い、リン系防炎剤を含む付着量１０ｇ／ｍ２のポリウレタン樹脂層を付与した。
【００６９】
次に、離型紙上に下記処方６のポリウレタン樹脂溶液をコンマコータを用いて塗布し、１２０℃で３分間乾燥して、厚さ３０μｍの無孔質のポリウレタン樹脂からなる印字層を形成した。
【００７０】
処方６
ポリエステル系ポリウレタン樹脂（樹脂固形分３０％のＤＭＦ溶液）    ３０部
多孔質シリカ粉末（平均粒子径５μｍ）                              ２５部
ＤＭＦとトルエンの混合溶媒（配合比  ＤＭＦ：トルエン＝３：５）  １００部
【００７１】
次に、得られた上記印字層の上にコンマコータを用い下記処方７の接着剤溶液を塗布し、１２０℃、３分間乾燥し、厚さ１５μｍの接着剤層を形成した。次いで接着剤を介して、基材シートのリン系防炎剤を含むポリウレタン樹脂層を有する面の反対面に印字層を、温度１２０℃、圧力０．４ＭＰａにて熱圧着して防炎性印字用シートを得た。得られた印字用シートの質量に対するジアルキルホスフィン酸の金属塩からなるリン系防炎剤の付与量は２２質量％であった。得られた防炎性印字シートの性能を表１に記した。
【００７２】
処方７
２液型ポリウレタン樹脂（樹脂固形分５０％のトルエン溶液）  ３０部
イソシアネート系架橋剤                                    １２部
メチルエチルケトン                                        ５８部
【００７３】
【表１】
0004698475.tif 000002